(57)【要約】      （修正有）【課題】ＬＥＤを光源とする液晶ディスプレイの明るさを低下させることなく、カラーフィルターを透過してくる色純度の悪い不要な波長領域の光を選択的に吸収することが出来る色補正光学フィルター用の樹脂組成物。【解決手段】下記式（１）で表わされるシアニン化合物と下記式（２）で表わされるカチオンを有する会合促進剤を含む樹脂組成物。2019089943.tif 0000102019089943.tif 000011式中、Ｒ１は水素、メチル基又はエチル基、Ｑはアルキレン基、Ｙはカルボキシ基又はスルホ基、Ｒ２〜Ｒ５は水素、脂肪族炭化水素基等を表す。【選択図】なし【特許請求の範囲】
【請求項１】
ＬＥＤを光源とする液晶ディスプレイに用いられる色補正光学フィルター用の樹脂組成物であって、下記式（１）
【化１】
2019089943.tif 000008
（式（１）中、Ｒ１は水素原子、メチル基又はエチル基を表し、Ｑは炭素数１乃至４の直鎖アルキレン基を表し、Ｙはカルボキシ基又はスルホ基を表す。）で表されるシアニン化合物と下記式（２）
【化２】
2019089943.tif 000009
（式（２）中、Ｒ２乃至Ｒ５は水素原子、脂肪族炭化水素基、芳香族基又は複素環基を表す。但し、Ｒ２乃至Ｒ５の全てが水素原子の場合を除く。）で表されるカチオンを有する会合促進剤を含み、かつ下記の条件（ａ）、（ｂ）及び（ｃ）を満たす着色組成物及び透明樹脂を含有する樹脂組成物。
条件（ａ）；着色組成物を溶剤に溶解又は分散した溶液の紫外可視吸収スペクトルのλｍａｘの吸光度をＡとした場合の吸光度Ａ／２における吸収スペクトルの幅が１５ｎｍ以下である。
条件（ｂ）；着色組成物を溶剤に溶解又は分散した溶液の紫外可視吸収スペクトルのグラム吸光係数が１８００００以上である。
条件（ｃ）；着色組成物を溶剤に溶解又は分散した溶液の紫外可視吸収スペクトルにおけるシアニン化合物の会合体の強度とシアニン化合物の強度の比が８０：２０乃至１００：０である。
【請求項２】
Ｒ１がエチル基である請求項１に記載の樹脂組成物。
【請求項３】
Ｙがスルホ基であり、Ｑが直鎖プロピレン基である請求項１又は２に記載の樹脂組成物。
【請求項４】
会合促進剤がメタクリル酸系アミノアルキルエステルモノマーを原料とする重合体又は共重合体を含む請求項１乃至３のいずれか一項に記載の樹脂組成物。
【請求項５】
メタクリル酸系アミノアルキルエステルモノマーがジメチルアミノエチルメタクリレートのハロゲン化アルキル塩を含む請求項４に記載の樹脂組成物。
【請求項６】
透明樹脂が、アクリル酸系アルキルエステルモノマーを原料とする重合体又は共重合体を含む請求項１乃至５のいずれか一項に記載の樹脂組成物。
【請求項７】
アクリル酸系アルキルエステルモノマーが、（メタ）アクリル酸ｎ−ブチル、（メタ）アクリル酸ｔ−ブチル、及び（メタ）アクリル酸メチルからなる群より選ばれる１種以上である請求項６に記載の樹脂組成物。
【請求項８】
請求項１乃至７のいずれか一項に記載の樹脂組成物を含む色補正光学フィルターであって、ＬＥＤを光源とする液晶ディスプレイ用の色補正光学フィルター。
【請求項９】
請求項８に記載の色補正光学フィルターを装着した液晶ディスプレイ装置。
【発明の詳細な説明】
【技術分野】
【０００１】
本発明は、液晶ディスプレイに用いられる色補正光学フィルター用の樹脂組成物、該樹脂組成物を含む色補正光学フィルター、及び該色補正光学フィルターを装着した液晶ディスプレイ装置に関する。
【背景技術】
【０００２】
表示デバイスとしてのディスプレイ装置はブラウン管に始まり、２０００年頃からはブラウン管に代わって、液晶ディスプレイ（ＬＣＤ）やプラズマディスプレイ（ＰＤＰ）が普及し始めてきた。現在では、大型化、薄型化、軽量化の面や消費電力の観点から、主に液晶ディスプレイ装置が幅広い分野で用いられている。
【０００３】
２０１２年、国際電気通信連合無線部門により、ＢＴ．２０２０が勧告化され、４Ｋ及び８Ｋ映像の映像パラメータが策定された。ＢＴ．２０２０により超高精細度テレビジョンに関する色域規格が策定されたことに伴い、近年ではこの色域規格に適応する広い色再現性を有する液晶ディスプレイの開発が強く望まれている。
【０００４】
カラーテレビやノートパソコンなどに広く用いられている液晶ディスプレイは、有機発光ダイオード（ＯＬＥＤ）のような自発光型のデバイスとは異なり、液晶パネルの背面に配置されたバックライトユニットを光源とする。液晶ディスプレイ装置のバックライト光源には、従来は冷陰極管（ＣＣＦＬ）が広く採用されていたが、近年では輝度や消費電力が大幅に改善された発光ダイオード（ＬＥＤ）が冷陰極管に代わり使用されるようになった。
液晶ディスプレイに使用されるＬＥＤ光源には白色ＬＥＤ光源が使用されているが、その代表的な方式としては、（１）赤色、緑色及び青色発光の３つのＬＥＤを組み合わせて白色光源とする白色ＬＥＤと、（２）青色発光ＬＥＤと赤色及び緑色発光の蛍光体で構成された白色ＬＥＤと、（３）青色発光ＬＥＤと黄色発光の蛍光体で構成された白色ＬＥＤの３通りが挙げられる。（１）の方式の場合、冷陰極管を用いた液晶表示装置よりも広い領域での色再現性を有するが、３つのＬＥＤを使用することから消費電力および製造コストの面で好ましくない。また、（２）や（３）の方式の場合、発光効率が高く消費電力が少ない点では有利であるが、色再現性が悪いといった課題がある。
【０００５】
液晶ディスプレイでは、バックライト光源から放出された光をカラーフィルターに通過させることによって、赤（Ｒ）、緑（Ｇ）、青（Ｂ）それぞれのスペクトル範囲のみを取り出して色を再現している。しかしながら、Ｒ、Ｇ、Ｂそれぞれのカラーフィルターには、不要な光を全て吸収することができない領域が存在する。具体的にはカラーフィルターのＲとＧの中間波長領域（黄色光に当たる部分：５９０ｎｍ付近）や、ＧとＢの中間波長領域（青緑光に当たる部分：４９０ｎｍ付近）がこれに該当する。即ち、赤色カラーフィルターには黄色光の一部が、緑色カラーフィルターには黄色及び青緑光の一部が、また青色カラーフィルターには青緑光の一部がそれぞれ、透過してしまう領域が存在するために、（２）や（３）の方式の場合、カラーフィルター透過光の色純度が低下し、色再現性が悪くなる。
【０００６】
この課題を解決するためには、光源の色純度をできるだけ高くする方法が考えられる。例えば、特許文献１では、青色ＬＥＤと量子ドット（ＱＤ）とを組み合わせたバックライトユニットが提案されている。量子ドットは狭い波長帯で強い発光スペクトルを有することから色再現性の向上や消費電力の低減に効果があるものの、一般に量子ドットを形成する材料にはＣｄＳｅ（セレン化カドミウム）やＣｄＳ（硫化カドミウム）といった環境に問題のあるカドミウム化合物を主に使用しているため、製造面や廃棄面において好ましいとはいえない。また、カドミウム化合物を使用しない量子ドット材料の開発もなされているが、発光効率や耐久性の点から満足のいく性能を有する代替材料は見出されていないのが現状である。
【０００７】
そこで、液晶ディスプレイの色再現性を向上させる別の手法として、カラーフィルターを透過してくる色純度の悪い不要な領域の光を吸収する色補正光学フィルターを液晶ディスプレイ装置に導入する方式が提案されている。この方式の場合、所定の波長を吸収する有機色素等を用いた色補正光学フィルターを併用するだけで、バックライトユニットには従来のＬＥＤ光源を使用することができるが、特定の波長を吸収する有機色素等には、不要な領域の光を吸収するのみならず、液晶ディスプレイの明るさを低下させないために必要な領域の光の吸収が極力少ないことが要求される。例えば、特許文献２乃至４には、有機色素としてテトラアザポルフィリン化合物を用いた色補正フィルターが記載されているが、本発明者らの検討の結果、副吸収を有するために、溶剤に溶解した時の紫外可視吸収スペクトルの形状が色補正光学フィルター用途には不十分であり、該化合物を含む色補正光学フィルターを液晶ディスプレイに用いた場合には、必要な波長領域の光が吸収されることによりディスプレイの明るさが低下することが懸念される。副吸収が小さく、特定の領域の光を吸収する色素材料として色素のＪ会合体を形成させる方法が知られている。特許文献５には反射防止及び色再現性改良のために取り付けられる反射防止膜に染料の会合体を用いることで特定の領域の光を吸収させる方法が記載されている。特許文献６乃至８には、シアニン色素のＪ会合体を使用した光学フィルターが記載されているが、Ｊ会合体の形成に会合促進剤を用い、色素単分子の吸収をほとんど持たせることなく、Ｊ会合体の吸収を持つ色素材料を提供するための方法は記載されていない。
【先行技術文献】
【特許文献】
【０００８】
【特許文献１】特表２０１３−５３９１７０号公報
【特許文献２】特許６１４２３９８号公報
【特許文献３】特開２０１４−１３０７６３号公報
【特許文献４】特許５４１１７００号公報
【特許文献５】特開２０００−１９３８０２号公報
【特許文献６】特開２００８−３０４６７７号公報
【特許文献７】特開２０１５−３６７９６号公報
【特許文献８】特許４８５４８９２号公報
【発明の概要】
【発明が解決しようとする課題】
【０００９】
本発明は、ＬＥＤを光源とする液晶ディスプレイに用いられる色補正光学フィルターであって、液晶ディスプレイの明るさを低下させることなく、カラーフィルターを透過してくる色純度の悪い不要な波長領域の光を選択的に吸収することが出来る色補正光学フィルター用の樹脂組成物、および該組成物含む色補正光学フィルターを提供することを目的とする。
【課題を解決するための手段】
【００１０】
本発明者は前記課題を解決すべく鋭意研究を行った結果、カラーフィルターを透過してくる色純度の悪い不要な光を吸収する色補正フィルターに、少なくとも下記式（１）で表されるシアニン化合物と下記式（２）で表される会合促進剤を含み、かつ特定のパラメータの紫外可視吸収スペクトルを有する着色組成物及び透明樹脂を含む樹脂組成物を用いることによって上記課題を解決できることを見出し、本発明を完成させるに至った。
【００１１】
即ち、本発明は、
（１）ＬＥＤを光源とする液晶ディスプレイに用いられる色補正光学フィルター用の樹脂組成物であって、下記式（１）
【００１２】
【化１】
2019089943.tif 000002
【００１３】
（式（１）中、Ｒ１は水素原子、メチル基又はエチル基を表し、Ｑは炭素数１乃至４の直鎖アルキレン基を表し、Ｙはカルボキシ基又はスルホ基を表す。）で表されるシアニン化合物と下記式（２）
【００１４】
【化２】
2019089943.tif 000003
【００１５】
（式（２）中、Ｒ２乃至Ｒ５は水素原子、脂肪族炭化水素基、芳香族基又は複素環基を表し、該脂肪族炭化水素基、芳香族基及び複素環基は置換基を有していてもよい。但し、Ｒ２乃至Ｒ５の全てが水素原子の場合を除く。）で表されるカチオンを有する会合促進剤を含み、かつ下記の条件（ａ）、（ｂ）及び（ｃ）を満たす着色組成物及び透明樹脂を含有する樹脂組成物、
条件（ａ）；着色組成物を溶剤に溶解又は分散した溶液の紫外可視吸収スペクトルのλｍａｘの吸光度をＡとした場合の吸光度Ａ／２における紫外可視吸収スペクトルの幅が１５ｎｍ以下である、
条件（ｂ）；着色組成物を溶剤に溶解又は分散した溶液の紫外可視吸収スペクトルのグラム吸光係数が１８００００以上である、
条件（ｃ）；着色組成物を溶剤に溶解又は分散した溶液の吸収スペクトルにおけるシアニン化合物の会合体の強度とシアニン化合物の強度の比が８０：２０乃至１００：０である、
（２）Ｒ１がエチル基である前項（１）に記載の樹脂組成物、
（３）Ｙがスルホ基であり、Ｑが直鎖プロピレン基である前項（１）又は（２）に記載の樹脂組成物、
（４）会合促進剤がメタクリル酸系アミノアルキルエステルモノマーを原料とする重合体又は共重合体を含む前項（１）乃至（３）のいずれか一項に記載の樹脂組成物、
（５）メタクリル酸系アミノアルキルエステルモノマーがジメチルアミノエチルメタクリレートのハロゲン化アルキル塩を含む前項（４）に記載の樹脂組成物、
（６）透明樹脂が、アクリル酸系アルキルエステルモノマーを原料とする重合体又は共重合体を含む前項（１）乃至（５）のいずれか一項に記載の樹脂組成物、
（７）アクリル酸系アルキルエステルモノマーが、（メタ）アクリル酸ｎ−ブチル、（メタ）アクリル酸ｔ−ブチル、及び（メタ）アクリル酸メチルからなる群より選ばれる１種以上である前項（６）に記載の樹脂組成物、
（８）前項（１）乃至（７）のいずれか一項に記載の樹脂組成物を含む色補正光学フィルターであって、ＬＥＤを光源とする液晶ディスプレイ用の色補正光学フィルター、及び
（９）前項（８）に記載の色補正光学フィルターを装着した液晶ディスプレイ装置、
に関する。
【発明の効果】
【００１６】
本発明の樹脂組成物は、カラーフィルターを透過してくる色純度の悪い領域（λｍａｘ５７０乃至６５０ｎｍ、特に５８５乃至６０５ｎｍ）の光を選択的に吸収することに優れており、該樹脂組成物を用いることにより、液晶ディスプレイの明るさを落とすことなく、色再現性に優れた、液晶ディスプレイ用の色補正フィルターを提供することができる。
【図面の簡単な説明】
【００１７】
【図１】実施例２で得られた本発明の色補正光学フィルター１の分光特性の測定結果である。
【発明を実施するための形態】
【００１８】
本発明の樹脂組成物は、上記式（１）で表されるシアニン化合物及び上記式（２）で表されるカチオンを有する会合促進剤を含む着色組成物であって、該着色組成物を溶剤に溶解又は分散した溶液の紫外可視吸収スペクトルが下記の条件（ａ）、（ｂ）及び（ｃ）を満たす着色組成物を含有する。
条件（ａ）；λｍａｘの吸光度をＡとした場合の吸光度Ａ／２における吸収スペクトルの幅が１５ｎｍ以下であること。
条件（ｂ）；グラム吸光係数が１８００００以上であること。
条件（ｃ）；シアニン化合物の会合体の強度とシアニン化合物の単量体の強度の比が８０：２０乃至１００：０であること。
【００１９】
上記式（１）中、Ｒ１は水素原子、メチル基又はエチル基を表し、エチル基であることが好ましい。
式（１）のＱは炭素数１乃至４の直鎖アルキレン基を表し、その具体例としてはメチレン基、エチレン基、ｎ−プロピレン基、ｉ−プロピレン基、ｎ−ブチレン基、ｉ−ブチレン基及びｔ−ブチレン基が挙げられ、ｎ−プロピレン基が好ましい。
上記式（１）中、Ｙはカルボキシ基又はスルホ基を表し、スルホ基が好ましい。
【００２０】
式（１）で表されるシアニン化合物としては、上記したＲ１、Ｑ及びＹそれぞれの好ましいものの組み合わせのものが好ましい。
式（１）で表されるシアニン化合物は、例えば、特開平７−２３０６７１号公報、欧州特許０７７８４９３号又は米国特許５４５９２６５号公報等の明細書の記載を参照して合成することができる。
【００２１】
上記式（２）中、Ｒ２乃至Ｒ５は水素原子、脂肪族炭化水素基、芳香族基又は複素環基を表し、該脂肪族炭化水素基、芳香族基及び複素環基は置換基を有していてもよい。
式（２）のＲ２乃至５が表す脂肪族炭化水素基は、炭素原子と水素原子からなる置換基でありさえすれば飽和及び不飽和の何れにも限定されず、かつ直鎖状、分岐鎖状及び環状の何れにも限定されない。
式（２）のＲ２乃至Ｒ５が表す脂肪族炭化水素基の具体例としては、メチル基、エチル基、プロピル基、イソプロピル基、ｎ−ブチル基、ｉｓｏ−ブチル基、アリル基、ｔ−ブチル基、ｎ−ペンチル基、ｎ−ヘキシル基、ｎ−オクチル基、ｎ−デシル基、ｎ−ドデシル基、ｎ−トリデシル基、ｎ−テトラデシル基、ｎ−セチル基、ｎ−ヘプタデシル基、ｎ−ブテニル基、２−エチルへキシル基、３−エチルヘプチル基、４−エチルオクチル基、２−ブチルオクチル基、３−ブチルノニル基、４−ブチルデシル基、２−ヘキシルデシル基、３−オクチルウンデシル基、４−オクチルドデシル基、２−オクチルドデシル基、２−デシルテトラデシル基、シクロプロピル基、シクロブチル基、シクロペンチル基及びシクロヘキシル基等が挙げられ、メチル基、エチル基、プロピル基、イソプロピル基又はｎ−ブチル基が好ましく、メチル基がより好ましい。
【００２２】
式（２）のＲ２乃至Ｒ５が表す脂肪族炭化水素基は置換基を有していても（脂肪族炭化水素基中の水素原子が置換基で置換されていても）よく、該有していてもよい置換基は特に限定されないが、例えば、アルキル基、置換アルキル基、不飽和脂肪族炭化水素基、アルコキシ基、芳香族基、複素環基、ハロゲン原子、ヒドロキシル基、メルカプト基、ニトロ基、アルキル置換アミノ基、アリール置換アミノ基、非置換アミノ基（ＮＨ３基）、シアノ基、イソシアノ基等が挙げられ、不飽和脂肪族炭化水素基、芳香族基又は複素環基が好ましく、アクリロイル基、メタクリロイル基、フェニル基又はベンジル基が好ましい。
式（２）のＲ２乃至Ｒ５が表す脂肪族炭化水素が置換基として有していてもよいアルキル基の具体例としては、メチル基、エチル基、プロピル基、ｉｓｏ−プロピル基、ｎ−ブチル基、ｉｓｏ−ブチル基、ｔ−ブチル基、ｎ−ペンチル基、ｉｓｏ−ペンチル基、ｔ−ペンチル基、ｓｅｃ−ペンチル基、ｎ−ヘキシル基、ｉｓｏ−ヘキシル基、ｎ−ヘプチル基、ｓｅｃ−ヘプチル基、ｎ−オクチル基、ｎ−ノニル基、ｓｅｃ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基及びｎ−エイコシル基等の炭素数１乃至２０のアルキル基が挙げられる。
【００２３】
式（２）のＲ２乃至Ｒ５が表す脂肪族炭化水素が置換基として有していてもよい置換アルキル基とは、前記した式（２）のＲ２乃至Ｒ５が表す脂肪族炭化水素が置換基として有していてもよいアルキル基の有する水素原子が置換基で置換されたアルキル基であり、置換アルキル基の有する置換基としては、式（２）のＲ２乃至Ｒ５が表す脂肪族炭化水素が有していてもよい置換基の項に記載した置換基と同じものが挙げられる。
【００２４】
式（２）のＲ２乃至Ｒ５が表す脂肪族炭化水素が置換基として有していてもよい不飽和脂脂肪族炭化水素基とは、炭素原子と水素原子からなり、かつ不飽和結合（炭素−炭素二重結合又は三重結合）を有する置換基である。式（２）のＲ２乃至Ｒ５が表す脂肪族炭化水素が置換基として有していてもよい置換アルキル基の具体例としては、エチニル基、１−プロピニル基、２−プロピニル基、２−ブテニル基、１，３−ブテニル基、２−ペンテニル基、２−ペンテン−４−イニル基、ビニル基、ｉ−プロペニル基、アクリロイル基及びメタクリロイル基等が挙げられる。
【００２５】
式（２）のＲ２乃至Ｒ５が表す脂肪族炭化水素が置換基として有していてもよいアルコキシ基とは、酸素原子とアルキル基が結合した置換基であり、アルコキシ基が有するアルキル基の具体例としては、式（２）のＲ２乃至Ｒ５が表す脂肪族炭化水素が置換基として有していてもよいアルキル基の項に記載したアルキル基と同じものが挙げられ、好ましいものも同じものが挙げられる。
式（２）のＲ２乃至Ｒ５が表す脂肪族炭化水素が置換基として有していてもよい芳香族基の具体例としては、後述する式（２）のＲ２乃至５が表す芳香族基の項に記載した芳香族基と同じものが挙げられ、好ましいものも同じものが挙げられる。
式（２）のＲ２乃至Ｒ５が表す脂肪族炭化水素が置換基として有していてもよい複素環基の具体例としては、後述する式（２）のＲ２乃至５が表す複素環基の項に記載した複素環基と同じものが挙げられ、好ましいものも同じものが挙げられる。
【００２６】
式（２）のＲ２乃至Ｒ５が表す脂肪族炭化水素が置換基として有していてもよいハロゲン原子の具体例としては、フッ素原子、塩素原子、臭素原子及びヨウ素原子が挙げられ、フッ素原子又は塩素原子が好ましく、フッ素原子がより好ましい。
式（２）のＲ２乃至Ｒ５が表す脂肪族炭化水素が置換基として有していてもよいアルキル置換アミノ基は、モノアルキル置換アミノ基及びジアルキル置換アミノ基の何れにも制限されず、これらアルキル置換アミノ基におけるアルキル基の具体例としては、式（２）のＲ２乃至Ｒ５が表す脂肪族炭化水素が置換基として有していてもよいアルキル基の項に記載したアルキル基と同じものが挙げられ、好ましいものも同じものが挙げられる。
式（２）のＲ２乃至Ｒ５が表す脂肪族炭化水素が置換基として有していてもよいアリール置換アミノ基は、モノアリール置換アミノ基及びジアリール置換アミノ基の何れにも制限されず、これらアリール置換アミノ基におけるアリール基の具体例としては、後述する式（２）のＲ２乃至５が表す芳香族基の項に記載した芳香族基と同じものが挙げられ、好ましいものも同じものが挙げられる。
【００２７】
式（２）のＲ２乃至５が表す芳香族基としては、芳香族化合物の芳香環から水素原子を一つ除いた残基であれば特に限定されず、例えばフェニル基、ビフェニル基、ターフェニル基、クオーターフェニル基、トリル基、インデニル基、ナフチル基、アントリル基、フルオレニル基、ピレニル基、フェナンスニル基及びメスチル基等が挙げられる。
式（２）のＲ２乃至Ｒ５が表す芳香族基は置換基を有していてもよく、該有していてもよい置換基としては式（２）のＲ２乃至Ｒ５が表す脂肪族炭化水素基が有していてもよい置換基の項に記載したと同じものが挙げられ、好ましいものも同じものが挙げられる。
【００２８】
式（２）のＲ２乃至５が表す複素環基としては、複素環化合物の複素環から水素原子を一つ除いた残基であれば特に限定されず、例えば、フラニル基、チエニル基、チエノチエニル基、ピロリル基、イミダゾリル基、Ｎ−メチルイミダゾリル基、チアゾリル基、オキサゾリル基、ピリジル基、ピラジル基、ピリミジル基、キノリル基、インドリル基、ベンゾピラジル基、ベンゾピリミジル基、ベンゾチエニル基、ナフトチエニル基、ベンゾフラニル基、ベンゾチアゾリル基、ピリジノチアゾリル基、ベンゾイミダゾリル基、ピリジノイミダゾリル基、Ｎ−メチルベンゾイミダゾリル基、ピリジノ−Ｎ−メチルイミダゾリル基、ベンゾオキサゾリル基、ピリジノオキサゾリル基、ベンゾチアジアゾリル基、ピリジノチアジアゾリル基、ベンゾオキサジアゾリル基、ピリジノオキサジアゾリル基、カルバゾリル基、フェノキサジニル基及びフェノチアジニル基等が挙げられる。
式（２）のＲ２乃至Ｒ５が表す複素環基は置換基を有していてもよく、該有していてもよい置換基としては式（２）のＲ２乃至Ｒ５が表す脂肪族炭化水素基が有していてもよい置換基の項に記載したと同じものが挙げられ、好ましいものも同じものが挙げられる。
式（２）で表されるアニオンとしては、上記したＲ２乃至Ｒ５それぞれの好ましいものの組み合わせのものが好ましい。
【００２９】
式（２）表されるカチオンを有する会合促進剤は、上記式（２）で表されるカチオンがアニオンと塩を形成した化合物である。
会合促進剤のアニオンは特に限定されないが、カチオンは上記式（２）で表される構造を含む重合体又は共重合体が好ましい。特にメタクリル酸アミノアルキルエステルモノマーを原料として得られる重合体又は共重合体であって式（２）で表されるカチオンを有する重合体又は共重合体を含む会合促進剤が好ましく、メタクリル酸アミノアルキルエステルのハロゲン化アルキル塩を原料として得られる重合体又は共重合体がより好ましく、メタクリル酸アミノエチルエステルのベンジルクロライド塩を原料として得られる重合体又は共重合体が更に好ましく、ジメチルアミノエチルメタクリレートのベンジルクロライド塩を原料として得られる重合体又は共重合体が特に好ましい。
式（２）で表されるカチオンを有する会合促進剤は公知の方法で合成してもよく、また市販品を用いてもよい。式（２）で表されるカチオンを有する会合促進剤の市販品の具体例としては、ビックケミージャパン株式会社製のＤＥＳＰＥＲＢＹＫ−２０００、ＤＥＳＰＥＲＢＹＫ−２００１及びＤＥＳＰＥＲＢＹＫＬＰＮ−２１１１６等が挙げられる。
【００３０】
式（１）で表されるシアニン化合物と式（２）で表されるカチオンを有する会合促進剤を含む着色組成物（以下、単に「着色組成物」と記載することもある）を溶解又は分散させる溶剤は、該着色組成物を溶解又は分散し得る溶剤であれば特に限定されないが、例えば、メタノール、エタノール、１−プロパノール、２−プロパノール、１−ブタノール、ペンタノール、オクタノール、シクロヘキサノール、ベンジルアルコール、テトラフルオロプロパノール等のアルコール類；エチレングリコールモノエチルエーテル、ジエチレングリコールモノエチルエーテル、ジエチレングリコールモノブチルエーテル、プロピレングリコールモノエチルエーテル、ジプロピレングリコールモノメチルエーテル、ジプロピレングリコールモノエチルエーテル、トリエチレングリコールモノエチルエーテル、エチレングリコールジアセテート、プロピレングリコールジアセテート等のグリコール誘導体；アセトン、メチルエチルケトン、シクロペンタノン、シクロヘキサノン等のケトン類；ブチルフェニルエーテル、ベンジルエーテル、ヘキシルエーテル等のエーテル類；酢酸エチル、酢酸ブチル、安息香酸エチル、安息香酸ブチル、ラウリン酸エチル、ラウリン酸ブチル等のエステル類；アセトニトリル、ジメチルホルムアミド（ＤＭＦ）、ジメチルスルホキシド、スルホラン、Ｎ−メチルピロリドン（ＮＭＰ）、２−ピロリドン等の極性有機溶剤等が挙げられ、これらの溶剤は単独で使用してもよいし、２種以上を混合して用いてもよい。
【００３１】
着色組成物としては、カラーフィルターを透過してくる色純度の悪い不要な光を選択的に吸収すると同時に、必要な光は出来るだけ吸収しないことが好ましい。即ち、溶剤に溶解させた溶液の吸収スペクトルの幅が狭く（換言すれば吸収スペクトルがシャープである）、その強度が強い（換言すればグラム吸光係数が高い）程好ましい。
具体的には、着色組成物を上記の溶剤に溶解又は分散させた溶液の紫外可視吸収スペクトルのλｍａｘの吸光度をＡとした場合の吸光度Ａ／２における吸収スペクトルの幅は通常１５ｎｍ以下であり、１３ｎｍ以下であることが好ましい。
尚、紫外可視吸収スペクトルの測定に用いる測定装置は、一般的に用いられている紫外可視吸収スペクトルの測定装置であれば特に限定されず、また、測定に供する溶液の濃度も、吸光度Ａ／２における吸収スペクトルの幅が判別可能でありさえすれば特に限定されない。
着色組成物を上記の溶剤に溶解又は分散した溶液の紫外可視吸収スペクトルのグラム吸光係数は通常１８００００以上であり、２５００００以上であることが好ましい。
着色組成物を上記の溶剤に溶解又は分散させた溶液の紫外可視吸収スペクトルにおけるシアニン化合物の会合体の強度とシアニン化合物の強度の比は通常８０：２０乃至１００：０であり、８５：１５乃至１００：０が好ましい。
【００３２】
着色組成物を溶剤に溶解又は分散させた溶液の紫外可視吸収スペクトルのλｍａｘは、通常ＲとＧのカラーフィルターの中間波長領域である５７０乃至６５０ｎｍであり、５８０乃至６２０ｎｍであることが好ましく、５８５乃至６０５ｎｍであることがより好ましい。
【００３３】
本発明の樹脂組成物に着色組成物の含有量は、本発明の樹脂組成物の全固形分（溶剤を除く全成分）中に０．１乃至１０質量％であることが好ましく、０．１乃至５質量％であることがより好ましく、０．１乃至２質量％であることが更に好ましい。着色組成物の含有量が０．１質量％未満の場合は所望の効果が得られない恐れがあり、着色組成物の含有量が過剰な場合は樹脂組成物中で着色組成物が析出して色補正光学フィルターの透明性や樹脂組成物と基材との接着性が低下する恐れがある。
【００３４】
着色組成物が含有する式（１）で表されるシアニン化合物と式（２）で表されるカチオンを有する会合促進剤との組み合わせの具体例を表１に示す。表１における略号、Ｍｅはメチル基を、Ｅｔはエチル基を、ＳＯ３はスルホン酸アニオンを、ＳＯ３Ｈはスルホ基を、ＣＯＯＨはカルボキシ基をそれぞれ意味する。
【００３５】
【表１】
2019089943.tif 000004
【００３６】
本発明の樹脂組成物は透明樹脂を含有する。
本発明の樹脂組成物が含有する透明樹脂としては、透明性が高く、着色組成物を溶解或いは均一に分散し得るものであれば特に限定されないが、アクリル酸系アルキルエステルモノマーの重合体及び／又はアクリル酸系アルキルエステルモノマーと他のモノマーの共重合体を含む透明樹脂であることが好ましい。
尚、透明樹脂における「透明」とは、可視光領域の光が透過しさえすれば特に限定されないが、透明樹脂を１０乃至３０μｍの薄膜とした場合の可視光領域の透過率が９７％以上であることが好ましい。
【００３７】
アクリル酸系アルキルエステルモノマーとしては、例えば、（メタ）アクリル酸メチル、（メタ）アクリル酸エチル、（メタ）アクリル酸ｉ−プロピル、（メタ）アクリル酸ｎ−プロピル、（メタ）アクリル酸ｉ−ブチル、（メタ）アクリル酸ｎ−ブチル、（メタ）アクリル酸ｔ−ブチル及び（メタ）アクリル酸ドデシル等の（メタ）アクリル酸の炭素数１乃至１２のアルキルエステルが挙げられ、重合体又は共重合体の合成にはこれらを単独で用いても複数種を組み合わせて用いてもよいが、複数種を組み合わせて用いて共重合体とすることが好ましい。
重合体又は共重合体の合成に用いるアクリル酸系アルキルエステルモノマーとしては、（メタ）アクリル酸ｎ−ブチル、（メタ）アクリル酸ｔ−ブチル、及び（メタ）アクリル酸メチルからなる群から選択される１種又は２種であることが好ましく、（メタ）アクリル酸ｎ−ブチルと（メタ）アクリル酸ｔ−ブチルの２種類を組み合わせて用いることや、（メタ）アクリル酸ｎ−ブチル、（メタ）アクリル酸ｔ−ブチル及び（メタ）アクリル酸メチルの３種類を組み合わせて用いることがより好ましい。尚、本明細書において、例えば「（メタ）アクリル酸」との記載は、「アクリル酸」及び／又は「メタクリル酸」を意味する。
【００３８】
共重合体を合成する際のアクリル酸系アルキルエステルモノマーの使用量は、合成に用いる全モノマー成分に対して５０乃至１００質量％が好ましく、７０乃至９５質量％であることがより好ましい。アクリル酸系アルキルエステルモノマーの含有量を５０質量％以上とすることにより、透明樹脂（（共）重合体）に対する着色組成物の溶解性を高め、着色組成物の析出などによる透過率の低下が抑えられる。更に、透明樹脂を含有する樹脂組成物を含む色補正光学フィルターの高温、高湿時の耐久性や耐光性が向上すると共に、例えば、発泡及び微小欠点の発生や樹脂組成物に必要により加えられる紫外線吸収剤の析出等に起因する樹脂組成物とガラスやフィルム等の基材との接着性の低下及び透明度の低下が起こり難くなり、かつ、透明樹脂の変質による色補正光学フィルターの変色、白濁、及び物理的破壊等の劣化を低減させることができる。
【００３９】
アクリル酸系アルキルエステルモノマーと他のモノマーの共重合体の合成に用いられる他のモノマーとしては、アクリル酸系アルキルエステルモノマーと共重合可能な炭素−炭素二重結合を有する化合物であれば特に限定されないが、例えば水酸基を有する重合性モノマー、アミド基を有する重合性モノマー及びカルボキシル基を有する重合性モノマー等が挙げられ、共重合体の合成にはこれらを単独で用いても複数種を組み合わせて用いてもよい。
【００４０】
水酸基を有する重合性モノマーとしては、例えば２−ヒドロキシエチルアクリレート、２−ヒドロキシエチルメタクリレート、２−ヒドロキシプロピルアクリレート、２−ヒドロキシプロピルメタクリレート、３−クロロ−２−ヒドロキシプロピルアクリレート及び３−クロロ−２−ヒドロキシプロピルメタクリレート等の炭素数１乃至５のヒドロキシアルキル（メタ）アクリレートや、ジエチレングリコールモノアクリレート及びジエチレングリコールモノメタクリレート等のジエチレングリコール（メタ）アクリレート等が挙げられる。共重合体を合成する際の水酸基を有する重合性モノマーの使用量は、アクリル酸系アルキルエステルモノマー１００質量部に対して、０．５乃至７質量部であることが好ましく、０．８乃至４．３質量部であることがより好ましい。アクリル酸系アルキルエステルモノマーと水酸基を有する重合性モノマーとの共重合体を透明樹脂に用いることにより、透明樹脂の透明性が高くなると共に、該透明樹脂を含有する樹脂組成物を含む色補正光学フィルターの高温、高湿時の耐久性や耐光性を向上させることができる。
【００４１】
アミド基を有する重合性モノマーとしては、例えばＮ，Ｎ−ジメチルアミノプロピルアクリルアミド、Ｎ，Ｎ−ジメチルアクリルアミド、Ｎ，Ｎ−ジエチルアクリルアミド、アクリロイルモルホリン、Ｎ−イソプロピルアクリルアミド、Ｎ−メチロールアクリルアミド、アクリルアミド等のアクリルアミド系モノマーが挙げられる。共重合体を合成する際のアミド基を有する重合性モノマーの使用量は、アクリル酸系アルキルエステルモノマー１００質量部に対して、０．５乃至２９質量部であることが好ましく、３乃至２１質量部であることがより好ましい。アクリル酸系アルキルエステルモノマーとアミド基を有する重合性モノマーとの共重合体を透明樹脂に用いることにより、透明樹脂の透明性が高くなると共に、該透明樹脂を含有する樹脂組成物を含む色補正光学フィルターの高温、高湿時の耐久性や耐光性を向上させることができる。
【００４２】
カルボキシル基を有する重合性モノマーとしては、例えばアクリル酸、メタクリル酸、マレイン酸及びイタコン酸等が挙げられる。共重合体を合成する際のカルボキシル基を有する重合性モノマーの使用量は、アクリル酸系アルキルエステルモノマー１００質量部に対して、０．５乃至７質量部であることが好ましく、１乃至４．３質量部であることがより好ましい。カルボキシル基を有する重合性モノマーの使用量を上記範囲とすることにより、透明樹脂の透明性が高くなると共に、該透明樹脂を含有する樹脂組成物を含む色補正光学フィルターの高温、高湿時の耐久性や耐光性を向上させることができる。
カルボキシル基を有する重合性モノマーは、アミド基を有する重合性モノマーと組み合わせてアクリル酸系アルキルエステルモノマーとの共重合に用いることにより、お互いの相溶性が阻害されず、透明樹脂の透明性が低下しないため好ましい。
【００４３】
共重合体の合成には、例えばグリシジルメタクリレート及びアリルグリシジルエーテル等の官能基を有する重合性モノマーを用いてもよい。共重合体を合成する際の官能基を有する重合性モノマーの使用量は、アクリル酸系アルキルエステルモノマー１００質量部に対して、０．５乃至７質量部であることが好ましく、０．８乃至４．３質量部であることがより好ましい。
共重合体の合成には、例えば酢酸ビニル、アクリロニトリル及びスチレン等の官能基を有さない重合性モノマーを用いてもよい。共重合体を合成する際の官能基を有さない重合性モノマーの使用量は、アクリル酸系アルキルエステルモノマー１００質量部に対して、０乃至４３質量部であることが好ましい。アクリル酸系アルキルエステルモノマーと官能基を有さない重合性モノマーとの共重合体を透明樹脂に用いることにより、透明樹脂の透明性が高くなると共に、色補正光学フィルターとする際の樹脂組成物の基材への接着性や基材への塗工性を向上させることができる。
【００４４】
アクリル酸系アルキルエステルモノマーの重合体及びアクリル酸系アルキルエステルモノマーと他のモノマーの共重合体は、合成に用いる各モノマー成分に基づくモノマー単位を含み、各モノマー単位の含有量は各モノマー成分の使用量に対応している。従って、アクリル酸系アルキルエステルモノマーの重合体又はアクリル酸系アルキルエステルモノマーと他のモノマーの共重合体は、アクリル酸系アルキルエステルモノマーに基づくモノマー単位を好ましくは５０乃至１００質量％含み、任意選択的に、アクリル酸系アルキルエステルモノマーに基づくモノマー単位１００質量部に対して、水酸基を有する重合性モノマーに基づくモノマー単位を好ましくは０．５乃至７質量部、アミド基を有する重合性モノマーに基づくモノマー単位を好ましくは０．５乃至２９質量部、カルボキシル基を有する重合性モノマーに基づくモノマー単位を好ましくは０．５乃至７質量部、及び／又は官能基を有していない重合性モノマーに基づくモノマー単位を４３質量部以下含む。
【００４５】
樹脂組成物を含む色補正光学フィルターの耐久性をより向上させるためには、アクリル酸系アルキルエステルモノマー１００質量部と、水酸基を有する重合性モノマー０．５乃至７質量部と、アミド基を有する重合性モノマー０．５乃至２９質量部とを用いて共重合体を合成することが好ましい。前記の組合せに、更にカルボキシル基を有する重合性モノマー０．５乃至７質量部を加えることにより、高温、高湿時の耐久性、耐光性、透明性及び基材との密着性等を更に向上させることができる。
【００４６】
アクリル酸系アルキルエステルモノマーの重合体及びアクリル酸系アルキルエステルモノマーと他のモノマーの共重合体は、前記のモノマー成分を有機溶剤に溶解し、一般的な方法により有機溶剤中でラジカル重合させることにより合成することができる。重合に用いる有機溶剤としては、例えば、トルエン及びキシレン等の芳香族炭化水素類、酢酸エチル、及び酢酸ブチル等のエステル類、ｎ−プロピルアルコール及びｉ−プロピルアルコール等の脂肪族アルコール類、並びに、メチルエチルケトン及びメチルイソブチルケトン等のケトン類等が挙げられる。ラジカル重合に使用される重合触媒としては、例えば、通常の重合触媒であるアゾビスイソブチロニトリル、ベンゾイルパーオキサイド、ジ−ｔ−ブチルパーオキサイド、及びクメンハイドロパーオキサイド等が挙げられる。
【００４７】
アクリル酸系アルキルエステルモノマーの重合体及びアクリル酸系アルキルエステルモノマーと他のモノマーの共重合体のガラス転移温度は通常、−２０℃以下、好ましくは−３０℃乃至−６０℃であり、また、その重量平均分子量は５００，０００乃至２，０００，０００であることが好ましく、７００，０００乃至１，６００，０００であることがより好ましい。
尚、本明細書におけるガラス転移温度は、示差走査熱量測定（ＤＳＣ）を用いて測定したガラス転移温度を意味する。
【００４８】
本発明の樹脂組成物は、架橋剤を含有してもよい。架橋剤はアクリル酸系アルキルエステルモノマーの重合体及び／又はアクリル酸系アルキルエステルモノマーと他のモノマーの共重合体を架橋し、本発明の樹脂組成物や該樹脂組成物を含む色補正光学フィルターの耐久性を更に高める効果がある。架橋剤の種類は、当業者が適宜選択することができる。例えば、脂肪族ジイソシアネート及び芳香族ジイソシアネート等のポリイソシアネート化合物、ブチルエーテル化スチロールメラミン及びトリメチロールメラミン等のメラミン化合物、ヘキサメチレンジアミン又はトリエチルジアミン等のジアミン系化合物、ビスフェノールＡ型等のエポキシ樹脂系化合物、尿素樹脂系化合物、並びに塩化アルミニウム、塩化第二鉄又は硫酸アルミニウム等の金属塩等が架橋剤として用いられる。本発明の樹脂組成物における架橋剤の含有量は、アクリル酸系アルキルエステルモノマーの重合体及び／又はアクリル酸系アルキルエステルモノマーと他のモノマーの共重合体に対して０．００１乃至１０質量％であることが好ましく 、０．０１乃至３質量％であることがより好ましい。架橋剤の種類によっては常温でも架橋反応は起こるが、例えば、３０℃乃至６０℃で加温処理を行うことにより架橋反応が促進され得る。
【００４９】
本発明の樹脂組成物は、着色組成物と透明樹脂以外の成分（以下、「その他の成分」と記載する）を含有していてもよい。
その他の成分としては、例えば油溶性有機溶剤並びに水溶性有機溶剤、更には各種の添加剤等が挙げられ、樹脂組成物の効果を損なわない範囲であれば、これらの一種又は二種以上を用途や用法に合せて特に制限なく用いることができる。
【００５０】
油溶性有機溶剤の具体例としては、メタノール、エタノール、ｎ−プロパノール、ｉ−プロパノール、ｎ−ブタノール、ペンタノール、オクタノール、シクロヘキサノール、ベンジルアルコール、テトラフルオロプロパノール等のアルコール類；エチレングリコールモノエチルエーテル、ジエチレングリコールモノエチルエーテル、ジエチレングリコールモノブチルエーテル、プロピレングリコールモノエチルエーテル、ジプロピレングリコールモノメチルエーテル、ジプロピレングリコールモノエチルエーテル、トリエチレングリコールモノエチルエーテル、エチレングリコールジアセテート、プロピレングリコールモノメチルエーテルアセテート、プロピレングリコールジアセテート等のグリコール誘導体；メチルエチルケトン、シクロヘキサノン等のケトン類；ブチルフェニルエーテル、ベンジルエーテル、ヘキシルエーテル等のエーテル類；酢酸エチル、酢酸ブチル、安息香酸エチル、安息香酸ブチル、ラウリン酸エチル、ラウリン酸ブチルなどのエステル類；アセトニトリル、ＤＭＦ、ジメチルスルホキシド、スルホラン、ＮＭＰ、２−ピロリドン等の極性有機溶剤等が挙げられる。
【００５１】
水溶性有機溶剤としては、例えば、メタノール、エタノール、ｎ−プロパノール、ｉ−プロパノール、ｎ−ブタノール、ｉ−ブタノール、ｔ−ブタノール、ペンタノール及びベンジルアルコール等のアルコール類；エチレングリコール、ジエチレングリコール、トリエチレングリコール、プロピレングリコール、ポリエチレングリコール、ポリプロピレングリコール、グリセリン、トリメチロールプロパン、１，３−ペンタンジオール及び１，５−ペンタンジオール等の多価アルコール類；エチレングリコールモノメチルエーテル、エチレングリコールモノエチルエーテル、ジエチレングリコールモノメチルエーテル、ジエチレングリコールモノブチルエーテル、トリエチレングリコールモノエチルエーテル、トリエチレングリコールモノブチルエーテル及びジプロピレングリコールモノメチルエーテル等のグリコール誘導体；エタノールアミン、ジエタノールアミン、トリエタノールアミン及びモルホリン等のアミン類；２−ピロリドン、ＮＭＰ、１，３−ジメチル−イミダゾリジノン等が挙げられる。
【００５２】
これらの溶剤類は単独で用いてもよく、２種以上組み合わせて用いてもよい。溶剤類を含有する場合の使用量は、樹脂組成物の全固形分１００質量部に対して、好ましくは１００乃至４０００質量部であり、２０００乃至３０００質量部であることがより好ましい。
【００５３】
本発明の樹脂組成物が含有し得る溶剤以外のその他の成分としては、例えば、酸化防止剤、光酸化防止剤及び紫外線吸収剤等が挙げられる。
酸化防止剤の具体例としては、フェノール系酸化防止剤；りん系酸化防止剤；硫黄系酸化防止剤；ヒンダードアミン、ナフチルアミン及びフェニレンジアミン等のアミン系酸化防止剤等が挙げられる。
光酸化防止剤の具体例としては、ヒンダードアミン系光安定剤等が挙げられる。
紫外線吸収剤の具体例としては、ベンゾトリアゾール系紫外線吸収剤、ベンゾフェノン系紫外線吸収剤、トリアジン系紫外線吸収剤、シアノアクリレート系紫外線吸収剤、オキザニリド系紫外線吸収剤、サリシレート系紫外線吸収剤及びホルムアミジン系紫外線吸収剤等が挙げられる。
【００５４】
本発明の樹脂組成物を含む色補正光学フィルターは、少なくともガラス及び各種フィルム等の透明基材と該透明基材の片面又は両面設けられた本発明の樹脂組成物からなる樹脂層（粘着層）とを備える。樹脂層は、基材に直接接するように配置されていてもよく、基材上に設けられた保護層等の層を間に介して基材上に配置されていてもよい。透明基材として用いられるフィルムは特に限定されないが、例えば、偏光性フィルム又は位相差フィルム等が挙げられる。偏光性フィルムとしては、ポリビニルアルコール、ポリビニルホルマール、ポリビニルアセタール、エチレン−酢酸ビニル共重合体ケン化物等のポリビニルアルコール系樹脂から形成されたフィルムにヨウ素、二色性染料等の偏光素子を含浸させ延伸させることにより偏光性が付与されたものが好適に用いられるが、その他の種類のものであってもよい。位相差フィルムとしては、ポリビニルアルコール、ポリカーボネート、シクロオレフィンな等の樹脂から製造されるフィルムを延伸させることにより位相差性が付与されたものが好適に用いられるが、その他としては液晶性を有する物質が塗工されたフィルムや膜であってもよい。
【００５５】
透明基材としては、透明性や機械的強度、熱安定性、水分遮蔽性等に優れるプラスチックなどをフィルムに成形したものが好ましく用いられるが、本発明の色補正光学フィルターの片面又は両面に、前記の諸特性に優れたプラスチック製のフィルムを保護層としてさらに設けてもよい。前記の諸特性に優れるプラスチックとしては、例えば、ポリエステル系樹脂並びにトリアセチルセルロース等のセルロース系樹脂；アセテート系樹脂、ポリエーテルスルホン系樹脂、ポリカーボネート系樹脂、ポリアミド系樹脂、ポリイミド系樹脂、ポリオレフィン系樹脂並びにアクリル系樹脂等の熱可塑性樹脂；アクリル系、ウレタン系、アクリルウレタン系、エポキシ系並びにシリコーン系等の熱硬化性樹脂；及び紫外線硬化性樹脂等が挙げられる。ポリオレフィン系樹脂としては、ノルボルネン系又は多環状ノルボルネン系モノマーのような環状ポリオレフィンの重合単位を有する非晶性ポリオレフィン系樹脂であってもよい。また、透明基材の片面又は両面には、上記のプラスチック製のフィルムに加えて、又は上記のプラスチック製のフィルムに代えて、セルロース系の保護層が設けられていてもよい。セルロース系の保護層としてはセルロース系フィルム、特に三酢酸セルロースやその他の透明なアセチルセルロース系フィルムが一般的に用いられる。
【００５６】
本発明の色補正光学フィルターは、透明基材上にフローコート法、スプレー法、バーコート法、グラビアコート法、ロールコート法、ブレードコート法、エアーナイフコート法、リップコート法、ダイコーター法等の公知の塗工方法で本発明の樹脂組成物を塗布した後、必要により（樹脂組成物が溶剤を含む場合等）１０乃至から１００℃、好ましくは１０乃至４０℃で乾燥して厚さ１乃至５０μｍの樹脂層を設けることにより得られる。
【００５７】
本発明の液晶ディスプレイ装置は、本発明の樹脂組成物を含む色補正光学フィルターを備えることを特徴とする。本発明の色補正光学フィルターを用いる液晶ディスプレイ装置は、液晶方式のディスプレイ装置であり際すれば特に限定されないが、ＬＥＤを光源とする液晶ディスプレイ装置であることが好ましい。ＬＥＤを光源とする液晶ディスプレイに本発明の色補正光学フィルターを適用することにより、色再現性が改善された液晶ディスプレイ装置が得られる。
液晶ディスプレイ装置における色補正光学フィルターの設置位置は、ＬＥＤ光源と視聴者との間でありさえすれば特に限定されるものではないが、液晶ディスプレイ中に存在する２枚の偏光フィルムの内の視聴者側に位置する偏光フィルムに貼合せて設置されることが好ましい。
【実施例】
【００５８】
以下に本発明を実施例により具体的に説明するが、本発明は、これらの実施例に限定されるものではない。実施例中、λｍａｘは分光光度計「（株）島津製作所製、商品名ＵＶ−３１５０」により測定した。尚、以下の記載における「部」は、特に断りのない限り質量基準である。
【００５９】
（式（１）で表されるシアニン化合物と式（２）で表されるカチオンを有する会合促進剤を含む着色樹脂組成物を溶剤に分散させた溶液の紫外可視吸収スペクトルの測定）
式（１）におけるＲ１がエチル基であり、Ｑがプロピレン基であり、かつＹがスルホ基であるシアニン化合物０．０６部、ＤＥＳＰＥＲＢＹＫ-２００１（ビックケミー社製）０．８７部（表１のＮｏ．３５に記載の式（１）で表されるシアニン化合物と式（２）で表されるカチオンを有する会合促進剤との組合せ）及びプロピレングリコールモノエチルエーテル（純正化学社製）２０部を混合した後、０．３ｍｍジルコニアビーズ２５部を添加してペイントシェーカーで６時間処理を行った。ビーズをろ過して除き、得られた着色組成物の分散液を紫外可視吸収スペクトルのλｍａｘが１になるようにプロピレングリコールモノエチルエーテルで希釈し、調製した溶液の紫外可視吸収スペクトルを測定した。
この紫外可視吸収スペクトルの測定結果から、吸光度１／２における吸収スペクトルの幅（半値幅ともいう）、グラム吸光係数及びλｍａｘをそれぞれ算出した。結果を表２に記載した。
また、この紫外可視吸収スペクトルの測定結果から、式（１）で表されるシアニン化合物の会合体と式（１）で表されるシアニン化合物（単量体）の吸光度（強度）及びλｍａｘを測定した。結果を表３に記載した。
【００６０】
（比較用の化合物を溶剤に溶解させた溶液の紫外可視吸収スペクトルの測定）
下記式（１００）で表されるテトラアザポルフィリン化合物を、紫外可視吸収スペクトルのλｍａｘが１になる量のプロピレングリコールモノエチルエーテルに希釈し、調製した溶液の紫外可視吸収スペクトルを測定した。
この紫外可視吸収スペクトルの測定結果から、吸光度１／２における吸収スペクトルの幅（半値幅ともいう）、グラム吸光係数及びλｍａｘをそれぞれ算出した。結果を表２に記載した。
【００６１】
【化３】
2019089943.tif 000005
【００６２】
【表２】
2019089943.tif 000006
【００６３】
【表３】
2019089943.tif 000007
【００６４】
実施例１（本発明の樹脂組成物の調製）
式（１）におけるＲ１がエチル基であり、Ｑがプロピレン基であり、かつＹがスルホ基であるシアニン化合物０．０６部、ＤＥＳＰＥＲＢＹＫ-２００１（ビックケミー社製）０．８７部（表１のＮｏ．３５に記載の式（１）で表されるシアニン化合物と式（２）で表されるカチオンを有する会合促進剤との組合せ）及びプロピレングリコールモノエチルエーテル（純正化学社製）２０部を混合した後、０．３ｍｍジルコニアビーズ２５部を添加して、ペイントシェーカーで６時間処理を行った。ビーズをろ過して除き、着色組成部の分散液を得た。得られた着色組成物の分散液０．５部及びアクリル酸系アルキルエステルモノマーを原料とする共重合体（商品名ＰＴＲ−１０４；日本化薬社製）２．５部をプロピレングリコールモノエチルエーテル２．９部に溶解して本発明の樹脂組成物１を調製した。
【００６５】
実施例２（本発明の色補正光学フィルターの作製）
易接着ＰＥＴフィルム（商品名：コスモシャインＡ４３００；東洋紡績社製）に、乾燥後の樹脂層の厚さが１５μｍとなる量の実施例１で得られた本発明の樹脂組成物１をバーコーターで塗工した後、２５℃２時間乾燥させ、溶剤を除去して本発明の色補正光学フィルター１を得た。
【００６６】
（本発明の色補正光学フィルターの分光特性）
分光器（（株）島津製作所製、商品名ＵＶ−３１５０）を用いて、実施例２で得られた本発明の色補正光学フィルター１の透過スペクトルを測定した。結果を図１に示した。
本発明の色補正光学フィルター１のλｍａｘは５９６ｎｍ（透過率６．６）であり、カラーフィルターのＲとＧの中間波長領域を効率的に吸収するために必要な性能を有するものであった。
【産業上の利用可能性】
【００６７】
本発明の樹脂組成物は、カラーフィルターを透過してくる色純度の悪い領域（λｍａｘ５７０乃至６５０ｎｍ、特に５８５乃至６０５ｎｍ）の光を選択的に吸収することに優れており、該樹脂組成物を用いることにより、液晶ディスプレイの明るさを落とすことなく、色再現性に優れた、液晶ディスプレイ用の色補正フィルターを提供することができる。
【図１】
2019089943.tif 000012